(57)【要約】【課題】電解液含浸性を大幅に改善すると共に、ショート不良率を悪化させず、かつ、コンデンサのインピーダンス特性、特に等価直列抵抗を改善することを可能にする電解コンデンサ用セパレータ及びアルミ電解コンデンサを提供することを目的とする。【解決手段】  陽極箔と陰極箔との間に介在する電解コンデンサ用セパレータを、αセルロース含有率が９４％以上であるパルプが３５重量％以上配合されており、前記パルプは、種子毛繊維で構成されたパルプ、溶解パルプ、マーセル化パルプのいずれかとした原料を使用して、長網円網コンビネーションマシンで抄紙して得ることができる。【選択図】        なし【特許請求の範囲】
【請求項１】
陽極箔と陰極箔との間にセパレータを介在する電解コンデンサに使用される電解コンデンサ用セパレータであって、
αセルロース含有率が９４％以上であるパルプが３５重量％以上配合されていることを特徴とする電解コンデンサ用セパレータ。
【請求項２】
前記パルプは、種子毛繊維で構成されたパルプ、溶解パルプ、マーセル化パルプのいずれかであることを特徴とする請求項１記載の電解コンデンサ用セパレータ。
【請求項３】
上記請求項１または請求項２に記載の原料を抄紙して得ることを特徴とする電解コンデンサ用セパレータ。
【請求項４】
前記電解コンデンサ用セパレータは、電解液を含浸させた後、３０分経過後の厚さの膨潤率が２０％以下であることを特徴とする請求項１乃至請求項３記載の電解コンデンサ用セパレータ。
【請求項５】
前陽極箔と陰極箔との間に記請求項１乃至請求項４のいずれかに記載のセパレータが介在してなることを特徴とするアルミ電解コンデンサ。
【発明の詳細な説明】
【技術分野】
【０００１】
本発明は、陽極箔と陰極箔の間にセパレータを介在させたアルミ電解コンデンサに適用して好適な、電解コンデンサ用セパレータ及びアルミ電解コンデンサに係わる。
【背景技術】
【０００２】
アルミ電解コンデンサは、陽極箔と陰極箔の間にセパレータを介在させ、巻回させることでコンデンサ素子を形成し、エチレングリコール（以下「ＥＧ」と略称する）やγ-ブチロラクトン（以下「ＧＢＬ」と略称する）、水、スルホランから選択された一種または複数のものを溶媒とし、ホウ酸やアジピン酸アンモニウム、カルボン酸アミジン塩等の有機酸塩を溶解した電解液に浸漬させた後、封口して製作している。
【０００３】
アルミ電解コンデンサの特性としては、ショート不良率が低いことや、等価直列抵抗値（ＥＳＲ）が低いことが求められているが、電解液の含浸性が良好であることも求められている。
【０００４】
電解液の含浸性は、アルミ電解コンデンサの生産性に直結する特性である。含浸性が悪いセパレータを使用した場合、含浸時間を長くする必要が出てくるため、アルミ電解コンデンサの生産性が低下することになる。
このため、アルミ電解コンデンサの電解液含浸性を改善させるために、これまでに様々な試みがなされてきた。
【０００５】
アルミ電解コンデンサの電解液含浸性を改善するために有効な手法としては、セパレータの密度を低くする方法がある。一般的に使用されているセパレータの密度範囲は、０．２５ｇ／ｃｍ3から１．０ｇ／ｃｍ3であるが、この密度範囲においては、セパレータ密度を低くすることによりセパレータ内の空隙率が上昇する。これにより、サイズの大きい電解コンデンサであっても、内部まで電解液が浸透しやすくなる。
【０００６】
しかしながら、単にセパレータの密度を低くしたのみでは、様々な問題が発生する。即ち、セパレータの密度が下がるため、セパレータの遮蔽性が低下し、ショート不良率が悪化する。このため、アルミ電解コンデンサの電解液含浸性を改善するためには、ショート不良率を悪化させない手法が必要となる。
【０００７】
アルミ電解コンデンサに使用するセパレータは、木材クラフトパルプ、マニラ麻パルプ、エスパルトパルプなどの天然セルロース繊維を原料としている。
セパレータの密度を向上させるためには、これらの繊維を叩解する必要がある。しかしながら、該天然セルロース繊維を叩解して密度を高めたセパレータを用いたアルミ電解コンデンサは、コンデンサ素子に電解液を含浸させた際に、最初に電解液と接触する素子端部のセパレータが急激に膨潤して厚さが厚くなり、素子端部より中央部に電解液が浸透するのを妨げるパッキング作用が発生する。
【０００８】
このパッキング作用は、セパレータの密度に関わらず、天然セルロース繊維が電解液に膨潤することで発生する。天然セルロース繊維が電解液に膨潤し、セパレータの空隙を塞いでいくことでパッキング作用が発現するため、セパレータ密度が低いほど、電解液が浸透するための空隙は残ることになり、その影響度合いは少なくなる。
しかしながら、セパレータの密度が低くなることでショート不良率が悪化するため、セパレータの低密度化には限界がある。
【０００９】
長網抄紙機にて紙層形成された高密度層と、円網抄紙機にて紙層形成された低密度層とを抄紙機上で重ねて抄き合わせたセパレータを使用して、耐電圧及びショート不良率を維持向上させると共に、電解液の含浸性及びインピーダンス特性を同時に改善する方法が提案されている（特許文献１）。
【００１０】
この方法は、円網抄紙機にて紙層形成された、硬質な繊維からなる層を大幅に低密度化させることで、電解液が浸透する空隙が確保されるため、電解液の含浸性を改善するものである。
【００１１】
他の方法として、抄紙繊維配列方向を長手方向に設定した低密度セパレータを部分的に挿入配置して、電解液の含浸性を改善する方法が提案されている（特許文献２）。
更に、セパレータの幅方向に、エンボス加工による凹状溝を形成し、電解液の含浸性を改善する方法も提案されている（特許文献３）。
【００１２】
又、セパレータの幅方向に、エンボス加工による凹凸状溝を形成し、電解液の含浸性を改善する方法も提案されている（特許文献４）。
【先行技術文献】
【特許文献】
【００１３】
【特許文献１】特開平６−１６８８４８号公報
【特許文献２】特開平１１−１４５００３号公報
【特許文献３】特開昭５９−３２１２１号公報
【特許文献４】特開昭６１−２９１１８号公報
【発明の概要】
【発明が解決しようとする課題】
【００１４】
上述したように、アルミ電解コンデンサの電解液含浸性を改善させるために、セパレータの密度を低くした場合、様々な問題が発生する。
例えば、天然セルロース繊維以外で構成された、例えば電解液に膨潤しない化学繊維、合成繊維などで構成されたセパレータは、パッキング作用が発現しないため、電解液の含浸性は改善される。しかしながら、化学繊維、合成繊維は、叩解された天然セルロース繊維よりも遮蔽性で劣るため、ショート不良率があがる。
【００１５】
また、特許文献1の構成であるような長網円網抄紙機にて抄紙された、高密度層と低密度層からなる二重セパレータ、または高密度長網セパレータ、または低密度円網セパレータ、またはこれらを含む数枚のセパレータの組み合わせで使用しているアルミ電解コンデンサにおいて、該セパレータは天然セルロース繊維で構成されており、電解液含浸時の膨潤率が高いため、電解液含浸性の改善には限界がある。
【００１６】
更に、引用文献１記載の方法では、硬質な繊維からなる低密度層で電解液が浸透する空隙を確保したとはいえ、針葉樹クラフトパルプやマニラ麻パルプのような天然セルロース繊維を高度に叩解してなる高密度層は電解液含浸時に膨潤するため、電解液含浸性の改善に限界がある。
【００１７】
又、引用文献２記載の方法では、部分的に低密度セパレータを挿入して電解液含浸性は改善されるものの、挿入部分の厚さが局所的に増すため、巻回出来るアルミ電解コンデンサの陽極、陰極、セパレータの長さが短くなってしまう。このため、アルミ電解コンデンサの容量が低下し、ＥＳＲが悪化する。
【００１８】
更に、引用文献３記載の方法では、セパレータをエンボス加工すると、凹状溝の形成時に繊維劣化してしまい、セパレータ強度が著しく低下するという問題がある。
引用文献４記載の方法においても、特許文献３に記載の方法と同様にセパレータをエンボス加工することにより凹凸状溝の形成時に繊維劣化してしまい、セパレータ強度が著しく低下するという問題がある。
【００１９】
本発明に係る発明の実施の形態例は上述した課題を解決することを目的としてなされたもので、電解液含浸性を大幅に改善すると共に、ショート不良率を悪化させず、かつ、コンデンサのインピーダンス特性、特に等価直列抵抗を改善することを可能にする電解コンデンサ用セパレータ、並びに、この電解コンデンサ用セパレータを用いたアルミ電解コンデンサを提供することを目的とする。
【課題を解決するための手段】
【００２０】
本発明の電解コンデンサ用セパレータは、陽極箔と陰極箔との間にセパレータを介在してなる電解コンデンサに使用される電解コンデンサ用セパレータである。上記の目的を達成するため、本実施の形態例の形態例では、例えば以下の構成を備える。
【００２１】
即ち、陽極箔と陰極箔との間にセパレータを介在する電解コンデンサに使用される電解コンデンサ用セパレータであって、αセルロース含有率が９４％以上であるパルプが３５重量％以上配合されていることを特徴とする。
【００２２】
そして例えば、前記パルプは、種子毛繊維で構成されたパルプ、溶解パルプ、マーセル化パルプのいずれかであることを特徴とする。また例えば、上記に記載の原料を抄紙して得ることを特徴とする電解コンデンサ用セパレータとする。さらにたとえば、前記電解コンデンサ用セパレータは、電解液を含浸させた後、３０分経過後の厚さの膨潤率が２０％以下であることを特徴とする
【００２３】
また、前陽極箔と陰極箔との間に上記のいずれかに記載のセパレータが介在してなることを特徴とするアルミ電解コンデンサとする。
【発明の効果】
【００２４】
本発明によれば、電解液含浸性を大幅に改善すると共に、ショート不良率を悪化させず、かつ、コンデンサのインピーダンス特性、特に等価直列抵抗を改善することを可能にする電解コンデンサ用セパレータ、及び該電解コンデンサ用セパレータを用いたアルミ電解コンデンサを提供することができる。
【発明を実施するための形態】
【００２５】
以下、本発明に係るアルミ電解コンデンサの実施形態を、各種実施例に基づいて詳細に説明する。以下の説明において、発明の範囲は実施例の構成に限定されるものではない。
【００２６】
本実施の形態例の電解コンデンサ用セパレータは、電解液への膨潤率が低い、αセルロース含有率が９４％以上であるパルプを含有してなるため、コンデンサ素子に電解液を含浸させても、素子端部のセパレータが急激に膨潤して厚くならないため、パッキング作用が発現せず、電解液が素子の中央部まで浸透し、電解液の含浸性が改善される。
【００２７】
更に、本実施の形態例の電解コンデンサ用セパレータを使用したことにより、アルミ電解コンデンサを製造する際に、コンデンサ素子の電解液含浸性が改善されているため、電解液含浸に要する時間が短縮され、生産性が向上する。
【００２８】
以下に説明する本実施の形態例の「αセルロース含有率が９４％以上であるパルプ」とは、種子毛繊維で構成されたパルプ、または、木材や非木材を亜硫酸法や前加水分解クラフト法にて処理した溶解パルプ（以下「溶解パルプ」と略称する）、あるいは木材や非木材をマーセル化処理により精製したパルプ（以下「マーセル化パルプ」と略称する）を指す。
【００２９】
上記「種子毛繊維」とは、コットン、コットンリンターなどを指す。上記「溶解パルプ」、または「マーセル化パルプ」の原料である、「木材や非木材」とは、針葉樹または広葉樹の木材、マニラ麻やエスパルト、ヘンプ、ジュート、竹、ワラ、ケナフ、コットン、コットンリンターなどを指すが、上記以外の種子毛繊維、木材繊維、非木材繊維を原料としてもよい。
【００３０】
以下に説明する電解コンデンサ用セパレータは、厚さが１５〜１３０μｍ、密度が０．５０〜０．８５ｇ／ｃｍ3である構成とすることが望ましい。セパレータが二重紙である場合は、高密度層の厚さが１０〜５０μｍ、密度が０．７０〜１．００ｇ／ｃｍ3であり、低密度層の厚さが、１０〜８０μｍ、密度が０．２０〜０．６０ｇ／ｃｍ3である構成とすることが望ましい。
【００３１】
そして、例えば、セパレータに、αセルロース含有率が９４％以上であるパルプを３５重量％以上配合する。係る構成のセパレータは、コンデンサ製造工程において、電解液を含浸させた際に、上記繊維の膨潤率が低いため、パッキング作用が発現し難くなり、電解液の含浸性を改善することが可能となる。また、上記繊維は叩解により発生したフィブリルが堅く、セパレータとした際に該フィブリルがフィルム状になり難いため、イオン流路が確保でき、ＥＳＲを改善させることが可能となる。
【００３２】
本実施の形態例のアルミ電解コンデンサにおいて、電解液はエチレングリコールや水を主溶媒とするプロトン性極性溶媒を用いる。上記本実施の形態例のセパレータ構造は、セルロースを膨潤させやすい溶媒であるプロトン性極性溶媒を用いる場合により効果的である。
【００３３】
上記「種子毛繊維」で構成されたパルプ、溶解パルプ、マーセル化パルプは、アルミ電解コンデンサの使用時において、アルミ箔を腐食、変質させないレベルまで、塩化物イオン、硫酸イオンのような不純物の流出が抑えられたものを使用することが望ましい。
【００３４】
本実施の形態例に係るアルミ電解コンデンサは、上述した構成のセパレータを、タブ付けした陽極アルミ箔と陰極アルミ箔との間に介在させて、巻き付け形成した後に、液状の電解質を含浸させて、さらに封口することによって、作製することができる。
【実施例】
【００３５】
以下に本発明に係るアルミ電解コンデンサの具体的な実施例を、従来例、比較例、参考例とともに説明する。
なお、以下の各例においては、タブ付けした陽極箔と陰極箔の間に両極が接触しないようにセパレータを介在させ、巻取りしてコンデンサ素子を形成させた後で、エチレングリコールを主溶媒とする電解液を含浸させてケースに封入し、エージングを行って、アルミ電解コンデンサを得た。
【００３６】
〔実施例１〕
αセルロース含有率が９９．０％である無塩素漂白（以下「ＴＣＦ漂白」と略称する）コットンリンターパルプをＣＳＦ６００ｍｌまで叩解した原料を円網抄紙機用原料、同ＴＣＦ漂白コットンリンターパルプをＣＳＦ０ｍｌまで叩解した原料を長網抄紙機用原料とした。
これらの原料を使用して、長網円網コンビネーションマシンで抄紙し、厚さ５０．３μｍ、密度０．６０２ｇ／ｃｍ3の長網円網二重紙を得た。次に、このセパレータを用いて、２５０ＷＶ、２２０μＦのアルミ電解コンデンサを得た。
【００３７】
〔実施例２〕
αセルロース含有率が９５．１％であるＴＣＦ漂白針葉樹クラフト溶解パルプ（以下「Ｎ−ＤＰ」と略称することがある）７０重量％と、αセルロース含有率が８７．９％であるＴＣＦ漂白針葉樹クラフトパルプ（以下、「ＮＢＫＰ」と略称することがある）３０重量％の混合原料をＣＳＦ６００ｍｌまで叩解した原料を円網抄紙機用原料とし、同構成の原料をＣＳＦ０ｍｌまで叩解した原料を長網抄紙機用原料とした。
【００３８】
これらの原料を使用して、長網円網コンビネーションマシンで抄紙し、厚さ４９．９μｍ、密度０．６１２ｇ／ｃｍ3の長網円網二重紙を得た。次に、このセパレータを用いて、２５０ＷＶ、２２０μＦのアルミ電解コンデンサを得た。
【００３９】
〔比較例１〕
αセルロース含有率が９２．２％であるＴＣＦ漂白針葉樹クラフト溶解パルプ（Ｎ−ＤＰ）７０重量％と、αセルロース含有率が８７．９％であるＴＣＦ漂白針葉樹クラフトパルプ（ＮＢＫＰ）３０重量％の混合原料をＣＳＦ６００ｍｌまで叩解した原料を円網抄紙機用原料、同構成の原料をＣＳＦ０ｍｌまで叩解した原料を長網抄紙機用原料とした。
【００４０】
これらの原料を使用して、長網円網コンビネーションマシンで抄紙し、厚さ５１．０μｍ、密度０．５９４ｇ／ｃｍ3の長網円網二重紙を得た。次に、このセパレータを用いて、２５０ＷＶ、２２０μＦのアルミ電解コンデンサを得た。
【００４１】
〔比較例２〕
αセルロース含有率が９４．５％であるマニラ麻パルプ７０重量％と、αセルロース含有率が８７．９％であるＴＣＦ漂白針葉樹クラフトパルプ（ＮＢＫＰ）３０重量％の混合原料をＣＳＦ６００ｍｌまで叩解した原料を円網抄紙機用原料、同構成の原料をＣＳＦ０ｍｌまで叩解した原料を長網抄紙機用原料とした。
【００４２】
これらの原料を使用して、長網円網コンビネーションマシンで抄紙し、厚さ４９．２μｍ、密度０．５９７ｇ／ｃｍ3の長網円網二重紙を得た。次に、このセパレータを用いて、２５０ＷＶ、２２０μＦのアルミ電解コンデンサを得た。
【００４３】
〔実施例３〕
αセルロース含有率が９９．０％であるＴＣＦ漂白コットンリンターパルプ４０重量％と、αセルロース含有率が９４．５％であるマニラ麻パルプ６０重量％の混合原料をＣＳＦ６００ｍｌまで叩解した原料を円網抄紙機用原料、同構成の原料をＣＳＦ０ｍｌまで叩解した原料を長網抄紙機用原料とした。
【００４４】
これらの原料を使用して、長網円網コンビネーションマシンで抄紙し、厚さ６０．２μｍ、密度０．５０１ｇ／ｃｍ3の長網円網二重紙を得た。次に、このセパレータを用いて、３５０ＷＶ、５６０μＦのアルミ電解コンデンサを得た。
【００４５】
〔比較例３〕
αセルロース含有率が９９．０％であるＴＣＦ漂白コットンリンターパルプ３３重量％をＣＳＦ６００ｍｌまで叩解した原料を円網抄紙機用原料、αセルロース含有率が８５．２％である未漂白針葉樹クラフトパルプ（以下、ＮＵＫＰと表記することがある）６７重量％を０ｍｌまで叩解した原料を長網抄紙機用原料とした。
【００４６】
これらの原料を使用して、長網円網コンビネーションマシンで抄紙し、厚さ６０．７μｍ、密度０．４９４ｇ／ｃｍ3の長網円網二重紙を得た。次に、このセパレータを用いて、３５０ＷＶ、５６０μＦのアルミ電解コンデンサを得た。
【００４７】
〔実施例４〕
αセルロース含有率が９５．７％であるＴＣＦ漂白広葉樹クラフト溶解パルプ（Ｌ−ＤＰ）３５重量％と、αセルロース含有率が８７．９％であるＴＣＦ漂白針葉樹クラフトパルプ（ＮＢＫＰ）６５重量％の混合原料をＣＳＦ０ｍｌまで叩解した原料を使用して、長網抄紙機で抄紙し、厚さ１５．１μｍ、密度０．８５２ｇ／ｃｍ3の長網一重紙を得た。次に、このセパレータを用いて、２００ＷＶ、４７μＦのアルミ電解コンデンサを得た。
【００４８】
〔比較例４〕
αセルロース含有率が９５．７％であるＴＣＦ漂白広葉樹クラフト溶解パルプ（Ｌ−ＤＰ）２５重量％と、αセルロース含有率が８７．９％であるＴＣＦ漂白針葉樹クラフトパルプ（ＮＢＫＰ）７５重量％の混合原料をＣＳＦ０ｍｌまで叩解した原料を使用して、長網抄紙機で抄紙し、厚さ１５．３μｍ、密度０．８４９ｇ／ｃｍ3の長網一重紙を得た。次に、このセパレータを用いて、２００ＷＶ、４７μＦのアルミ電解コンデンサを得た。
【００４９】
〔比較例５〕
αセルロース含有率が８７．９％であるＴＣＦ漂白針葉樹クラフトパルプ（ＮＢＫＰ）をＣＳＦ０ｍｌまで叩解した原料に、ポリエチレンテレフタレート繊維（以下「ＰＥＴ繊維」と略称する）を、ＰＥＴ繊維３５％、ＴＣＦ漂白針葉樹クラフトパルプ（ＮＢＫＰ）６５％になるように混合した原料を使用して、長網抄紙機で抄紙し、厚さ１５．９μｍ、密度０．８３８ｇ／ｃｍ3の長網一重紙を得た。次に、このセパレータを用いて、２００ＷＶ、４７μＦのアルミ電解コンデンサを得た。
【００５０】
〔実施例５〕
αセルロース含有率が９８．５％であるＴＣＦ漂白針葉樹マーセル化クラフトパルプをＣＳＦ５５０ｍｌまで叩解した原料を円網抄紙機用原料、同ＴＣＦ漂白針葉樹クラフトパルプをＣＳＦ０ｍｌまで叩解した原料を長網抄紙機用原料とした。これらの原料を使用して、長網円網コンビネーションマシンで抄紙し、厚さ８９．７μｍ、密度０．６８９ｇ／ｃｍ3の長網円網二重紙を得た。次に、このセパレータを用いて、４００ＷＶ、２２μＦのアルミ電解コンデンサを得た。
【００５１】
〔実施例６〕
αセルロース含有率が９８．０％であるＴＣＦ漂白マーセル化ジュートパルプをＣＳＦ５５０ｍｌまで叩解した原料を円網抄紙機用原料、同ＴＣＦ漂白マーセル化ジュートパルプをＣＳＦ０ｍｌまで叩解した原料を長網抄紙機用原料とした。これらの原料を使用して、長網円網コンビネーションマシンで抄紙し、厚さ９０．７μｍ、密度０．６９９ｇ／ｃｍ3の長網円網二重紙を得た。次に、このセパレータを用いて、４００ＷＶ、２２μＦのアルミ電解コンデンサを得た。
【００５２】
〔実施例７〕
αセルロース含有率が９８．５％であるＴＣＦ漂白針葉樹マーセル化クラフトパルプ５０重量％と、αセルロース含有率が９８．０％であるＴＣＦ漂白マーセル化ジュートパルプ５０重量％の混合原料をＣＳＦ５５０ｍｌまで叩解した原料を円網抄紙機用原料、同構成の原料をＣＳＦ０ｍｌまで叩解した原料を長網抄紙機用原料とした。
【００５３】
これらの原料を使用して、長網円網コンビネーションマシンで抄紙し、厚さ９１．０μｍ、密度０．６９４ｇ／ｃｍ3の長網円網二重紙を得た。次に、このセパレータを用いて、４００ＷＶ、２２μＦのアルミ電解コンデンサを得た。
【００５４】
〔従来例１〕
αセルロース含有率が８５．２％である未漂白針葉樹クラフトパルプ（ＮＵＫＰ）をＣＳＦ５５０ｍｌまで叩解した原料を円網抄紙機用原料、同未漂白針葉樹クラフトパルプ（ＮＵＫＰ）をＣＳＦ０ｍｌまで叩解した原料を長網抄紙機用原料とした。これらの原料を使用して、長網円網コンビネーションマシンで抄紙し、厚さ９０．３μｍ、密度０．６９２ｇ／ｃｍ3の長網円網二重紙を得た。次に、このセパレータを用いて、４００ＷＶ、２２μＦのアルミ電解コンデンサを得た。
【００５５】
〔実施例８〕
αセルロース含有率が９６．８％であるマニラ麻溶解パルプ８０重量％と、αセルロース含有率が９４．５％であるマニラ麻パルプ２０重量％の混合原料をＣＳＦ４５０ｍｌまで叩解した原料を円網抄紙機用原料、同構成の原料をＣＳＦ０ｍｌまで叩解した原料を長網抄紙機用原料とした。
【００５６】
これらの原料を使用して、長網円網コンビネーションマシンで抄紙し、厚さ４０．３μｍ、密度０．５１１ｇ／ｃｍ3の長網一重紙を得た。次に、このセパレータを用いて、３５０ＷＶ、１２０μＦのアルミ電解コンデンサを得た。
【００５７】
〔実施例９〕
αセルロース含有率が９７．２％であるマーセル化マニラ麻パルプ８０重量％と、αセルロース含有率が９４．５％であるマニラ麻パルプ２０重量％の混合原料をＣＳＦ４５０ｍｌまで叩解した原料を円網抄紙機用原料、同構成の原料をＣＳＦ０ｍｌまで叩解した原料を長網抄紙機用原料とした。
これらの原料を使用して、長網円網コンビネーションマシンで抄紙し、厚さ４１．０μｍ、密度０．５０７ｇ／ｃｍ3の長網一重紙を得た。次に、このセパレータを用いて、３５０ＷＶ、１２０μＦのアルミ電解コンデンサを得た。
【００５８】
〔参考例１〕
αセルロース含有率が９４．５％であるマニラ麻パルプをＣＳＦ４５０ｍｌまで叩解した原料を円網抄紙機用原料、同マニラ麻パルプをＣＳＦ０ｍｌまで叩解した原料を長網抄紙機用原料とした。これらの原料を使用して、長網円網コンビネーションマシンで抄紙し、セパレータにエンボス加工で凹状溝を形成させ、厚さ４０．２μｍ、密度０．４９１ｇ／ｃｍ3の長網一重紙を得た。次に、このセパレータを用いて、３５０ＷＶ、１２０μＦのアルミ電解コンデンサを得た。
【００５９】
〔参考例２〕
αセルロース含有率が９４．５％であるマニラ麻パルプをＣＳＦ４５０ｍｌまで叩解した原料を円網抄紙機用原料、同マニラ麻パルプをＣＳＦ０ｍｌまで叩解した原料を長網抄紙機用原料とした。これらの原料を使用して、長網円網コンビネーションマシンで抄紙し、セパレータにエンボス加工で凹凸状溝を形成させ、厚さ３９．７μｍ、密度０．５０４ｇ／ｃｍ3の長網一重紙を得た。次に、このセパレータを用いて、３５０ＷＶ、１２０μＦのアルミ電解コンデンサを得た。
【００６０】
各実施例、各比較例及び各従来例、参考例で得られた、セパレータとアルミ電解コンデンサについて、厚さ（μｍ）、密度（ｇ／ｃｍ3）、引張強さ（Ｎ／１５ｍｍ）、エージングショート不良率（％）、ＥＳＲ（Ω／１００ｋＨｚ）、初期膨潤率（％）、含浸速度（分）を測定した。
【００６１】
（評価方法）
上述した各例で得られた、セパレータとアルミ電界コンデンサについて、以下の項目で評価を行った。
（１）セパレータの厚さ、密度
ＪＩＳ  Ｃ２３００（電気用セルロース紙試験方法）に規定された方法で、セパレータの厚さ及び密度を測定した。
（２）セパレータの引張強さ
幅１５ｍｍ、長さ２５０ｍｍの試験片をセパレータの縦方向に５本以上採取し、ＪＩＳ  Ｃ２３００に規定される引張強さ測定方法で測定し、その平均値をセパレータの引張強さとした。
【００６２】
（３）セパレータの初期膨潤率
セパレータに電解液を含浸させ、３０分経過した後に、ＪＩＳ  Ｃ２３００に規定された方法でセパレータ厚さを測定した。電解液を含浸させる前のセパレータ厚さを基準とし、変化した割合をセパレータの初期膨潤率とした。
（４）エージングショート不良率
定格電圧の１．２倍まで徐々に昇圧させてエージングを行い、初期段階から昇圧できないもの、及び昇圧途中で電圧が降下したものをエージングショート不良とし、不良を生じた素子の全素子数に対する割合をエージングショート不良率とした。
【００６３】
（５）ＥＳＲ（等価直列抵抗）
アルミ電解コンデンサのＥＳＲ（等価直列抵抗）を、２０℃、１００ｋＨｚの周波数でＬＣＲメータを用いて測定した。
（６）含浸速度
作成したコンデンサ素子を８５℃で４時間乾燥させた後、デシケータ内で室温まで冷却する。次いで他のデシケータ内のビーカーに移し、１５ｍｍＨｇまで減圧した後、負圧により所定の電解液をビーカー内に吸引し、ＬＣＲメータで静電容量を測定して、箔から計算した理論容量の９８％に達した時間を含浸時間とした。
【００６４】
以上説明した方法で測定した、各実施例、各比較例及び各従来例の各アルミ電解コンデンサについて、特性を測定した結果を、表１に示す。
【００６５】
【表１】
2015015312.tif 000002
【００６６】
表１に示すように、実施例１等のαセルロース含有率が９４％以上であるパルプが３５重量％以上配合されているセパレータから得られたアルミ電解コンデンサは、該パルプが３５重量％以上配合されていない従来例と比較して、初期膨潤率、含浸速度が大幅に改善されていることがわかる。
【００６７】
実施例１は、αセルロース含有率が９９．０％であるＴＣＦ漂白コットンリンターパルプをＣＳＦ６００ｍｌまで叩解した原料を円網抄紙機用原料、同ＴＣＦ漂白コットンリンターパルプをＣＳＦ０ｍｌまで叩解した原料を長網抄紙機用原料として、長網円網コンビネーションマシンで抄紙して得た、厚さ５０．３μｍ、密度０．６０２ｇ／ｃｍ3の長網円網二重紙を使用したことにより、引張強さは３５．３Ｎ／１５ｍｍであり、素子巻取り時のハンドリングも良好であった。１００ｋＨｚにおけるＥＳＲは０．２９Ωと、低い値を示している。
【００６８】
また、初期膨潤率が４．１％と低い値を示しており、含浸時間は３０分と短時間で電解液を含浸している。これは、初期膨潤率が低いセパレータを使用することで、パッキング作用が発現せず、電解液含浸が阻害されなかったものと考えられる。
【００６９】
実施例２は、αセルロース含有率が９５．１％であるＴＣＦ漂白針葉樹クラフト溶解パルプ（Ｎ−ＤＰ）７０重量％と、αセルロース含有率が８７．９％であるＴＣＦ漂白針葉樹クラフトパルプ（ＮＢＫＰ）３０重量％の混合原料をＣＳＦ６００ｍｌまで叩解した原料を円網抄紙機用原料、同構成の原料をＣＳＦ０ｍｌまで叩解した原料を長網抄紙機用原料として、長網円網コンビネーションマシンで抄紙して得た、厚さ４９．９μｍ、密度０．６１２ｇ／ｃｍ3の長網円網二重紙を使用したことにより、引張強さは３６．３Ｎ／１５ｍｍであり、素子巻取り時のハンドリングも良好であった。１００ｋＨｚにおけるＥＳＲは０．３６Ωと、低い値を示している。
【００７０】
また、初期膨潤率が１０．６％と低い値を示しており、含浸時間は４０分と短時間で電解液を含浸している。これは、実施例１同様、初期膨潤率が低いセパレータを使用することで、パッキング作用が発現せず、電解液含浸が阻害されなかったものと考えられる。
【００７１】
比較例１は、αセルロース含有率が９２．２％であるＴＣＦ漂白針葉樹クラフト溶解パルプ（Ｎ−ＤＰ）７０重量％と、αセルロース含有率が８７．９％であるＴＣＦ漂白針葉樹クラフトパルプ（ＮＢＫＰ）３０重量％の混合原料をＣＳＦ６００ｍｌまで叩解した原料を円網抄紙機用原料、同構成の原料をＣＳＦ０ｍｌまで叩解した原料を長網抄紙機用原料として、長網円網コンビネーションマシンで抄紙して得た、厚さ５１．０μｍ、密度０．５９４ｇ／ｃｍ3の長網円網二重紙を使用したものである。
【００７２】
比較例１に用いたＴＣＦ漂白針葉樹クラフト溶解パルプ（Ｎ−ＤＰ）は、αセルロース含有率が９２．２％と低いため、電解液を含浸させた際に膨潤しやすくなっており、初期膨潤率が２７．２％、含浸時間が１０５分と、実施例１及び実施例２と比較すると初期膨潤率が高く、含浸時間が長い。
従って、実施例１及び実施例２のように、αセルロース含有率を９４％以上であれば問題ないが、比較例１のようにαセルロース含有率が９２．２％では本発明の目的・課題を達成できないことがわかる。
【００７３】
比較例２は、αセルロース含有率が９４．５％であるマニラ麻パルプ７０重量％と、αセルロース含有率が８７．９％であるＴＣＦ漂白針葉樹クラフトパルプ３０重量％の混合原料をＣＳＦ６００ｍｌまで叩解した原料を円網抄紙機用原料、同構成の原料をＣＳＦ０ｍｌまで叩解した原料を長網抄紙機用原料として、長網円網コンビネーションマシンで抄紙して得た、厚さ４９．２μｍ、密度０．５９７ｇ／ｃｍ3の長網円網二重紙を使用したものである。
【００７４】
比較例２に用いたマニラ麻パルプは、αセルロース含有率が９４．５％と高いが、マニラ麻は電解液を含浸させた際に膨潤しやすく、初期膨潤率が３０．８％、含浸時間が２９０分と実施例１及び実施例２と比較すると初期膨潤率が高く、含浸時間が長い。また、１００ｋＨｚにおけるＥＳＲは０．６９Ωと、実施例１及び実施例２と比較して高い。
【００７５】
従って、原料に使用するパルプは、αセルロース含有率が９４％以上であれば良い訳ではなく、種子毛繊維で構成されたパルプ、または、木材や非木材の溶解パルプ、あるいは木材や非木材のマーセル化パルプを用いる必要があることがわかる。
【００７６】
実施例３は、αセルロース含有率が９９．０％であるＴＣＦ漂白コットンリンターパルプ４０重量％と、αセルロース含有率が９４．５％であるマニラ麻パルプ６０重量％の混合原料をＣＳＦ６００ｍｌまで叩解した原料を円網抄紙機用原料、同構成の原料をＣＳＦ０ｍｌまで叩解した原料を長網抄紙機用原料として、長網円網コンビネーションマシンで抄紙して得た、厚さ５０．３μｍ、密度０．６０２ｇ／ｃｍ3の長網円網二重紙を使用したことにより、引張強さは４７．０Ｎ／１５ｍｍであり、素子巻取り時のハンドリングも良好であった。１００ｋＨｚにおけるＥＳＲは０．３７Ωと低い数値である。
【００７７】
また、初期膨潤率が１６．９％と低い値を示しており、含浸時間は４５分と短時間で電解液を含浸している。これは、実施例１及び実施例２同様、初期膨潤率が低いセパレータを使用することで、パッキング作用が発現せず、電解液含浸が阻害されなかったものと考えられる。
【００７８】
比較例３は、αセルロース含有率が９９．０％であるＴＣＦ漂白コットンリンターパルプをＣＳＦ６００ｍｌまで叩解した原料を円網抄紙機用原料、αセルロース含有率が８５．２％である未漂白針葉樹クラフトパルプを０ｍｌまで叩解した原料を長網抄紙機用原料として、長網円網コンビネーションマシンで抄紙して得た、厚さ６０．７μｍ、密度０．４９４ｇ／ｃｍ3の長網円網二重紙を使用しており、特許文献１の手法を用いたものである。
【００７９】
長網抄紙機用原料として用いた、αセルロース含有率が８５．２％である未漂白針葉樹クラフトパルプは電解液を含浸させた際に膨潤しやすくなっており、初期膨潤率が２８．７％、含浸時間が６５分と実施例１、実施例２及び実施例３と比較すると初期膨潤率が高く、含浸時間が長い。また、１００ｋＨｚにおけるＥＳＲは０．６１Ωと、実施例３と比較すると高い。
【００８０】
従って、原料に使用するαセルロース含有率が９４％以上のパルプを、３５％以上含有すれば本発明の目的を達成できるが、比較例３のように３５％未満では、本実施の形態例の効果を達成できないことがわかる。
【００８１】
実施例４は、αセルロース含有率が９５．７％であるＴＣＦ漂白広葉樹クラフト溶解パルプ３５重量％と、αセルロース含有率が８７．９％であるＴＣＦ漂白針葉樹クラフトパルプ６５重量％の混合原料をＣＳＦ０ｍｌまで叩解した原料を使用して、長網抄紙機で抄紙して得た、厚さ１５．１μｍ、密度０．８５２ｇ／ｃｍ3の長網一重紙を使用した使用したことにより、引張強さは２２．５Ｎ／１５ｍｍであり、素子巻取り時のハンドリングも良好であった。１００ｋＨｚにおけるＥＳＲは０．３４Ωと、低い値を示した。
【００８２】
また、初期膨潤率が１９．７％と低い値を示しており、また含浸時間は４５分と短時間で電解液を含浸している。これは、他の実施例同様、初期膨潤率が低いセパレータを使用することで、パッキング作用が発現せず、電解液含浸が阻害されなかったものと考えられる。
【００８３】
比較例４は、αセルロース含有率が９５．７％であるＴＣＦ漂白広葉樹クラフト溶解パルプ２５重量％と、αセルロース含有率が８７．９％であるＴＣＦ漂白針葉樹クラフトパルプ７５重量％の混合原料をＣＳＦ０ｍｌまで叩解した原料を使用して、長網抄紙機で抄紙して得た、厚さ１５．３μｍ、密度０．８４９ｇ／ｃｍ3の長網一重紙を使用したものである。
【００８４】
比較例４に用いたＴＣＦ漂白広葉樹クラフト溶解パルプは、配合率が２５．０％と低いため、電解液を含浸させた際に膨潤しやすくなっており、初期膨潤率が２２．１％と高く、含浸時間が６５分と長くなっている。これは特許文献１の手法を用いた、比較例３と同等の数値である。
【００８５】
従って、原料に使用するαセルロース含有率が９４％以上のパルプを、３５％以上含有すれば本発明の目的を達成できるが、比較例４のように３５％未満では、本発明の効果を達成できないことがわかる。
【００８６】
比較例５は、αセルロース含有率が８７．９％であるＴＣＦ漂白針葉樹クラフトパルプをＣＳＦ０ｍｌまで叩解した原料に、ＰＥＴ繊維３５％、ＴＣＦ漂白針葉樹クラフトパルプ６５％になるようにＰＥＴ繊維を混合した原料を使用して、長網抄紙機で抄紙して得た、厚さ１５．９μｍ、密度０．８３８ｇ／ｃｍ3の長網一重紙を使用したものである。
【００８７】
比較例５に用いたＰＥＴ繊維は、電解液に膨潤し難いため、初期膨潤率が１７．８％と低い値を示しており、含浸時間は５５分と短時間で電解液を含浸しているが、エージングショート不良率が２．８％になっており、各実施例と比較して高い値になっている。また、１００ｋＨｚにおけるＥＳＲは０．６０Ωと、実施例４と比較すると高い値を示した。
【００８８】
これは、電解液に膨潤し難いＰＥＴ繊維を配合することで、初期膨潤率、電解液の含浸時間は改善されるものの、叩解することが出来ないため、セパレータの緻密性が低下するため、エージングショート不良率が悪化したと考えられる。
【００８９】
従って、原料に使用するパルプは、初期膨潤率が低いことのみでは本発明の目的を達成することはできず、種子毛繊維で構成されたパルプ、または、木材や非木材の溶解パルプ、あるいは木材や非木材のマーセル化パルプにすることが必要であるとわかる。
【００９０】
実施例５は、αセルロース含有率が９８．５％であるＴＣＦ漂白針葉樹マーセル化クラフトパルプをＣＳＦ５５０ｍｌまで叩解した原料を円網抄紙機用原料、同ＴＣＦ漂白針葉樹クラフトパルプをＣＳＦ０ｍｌまで叩解した原料を長網抄紙機用原料として、長網円網コンビネーションマシンで抄紙して得た、厚さ８９．７μｍ、密度０．６８９ｇ／ｃｍ3の長網円網二重紙を使用したことにより、引張強さは６６．６Ｎ／１５ｍｍであり、素子巻取り時のハンドリングも良好であった。１００ｋＨｚにおけるＥＳＲは０．４０Ωと、低い値を示した。
【００９１】
また、初期膨潤率が９．１％と低い値を示しており、含浸時間は３０分と短時間で電解液を含浸している。これは、各実施例同様、初期膨潤率が低いセパレータを使用することで、パッキング作用が発現せず、電解液含浸が阻害されなかったものと考えられる。
【００９２】
実施例６は、αセルロース含有率が９８．０％であるＴＣＦ漂白マーセル化ジュートパルプをＣＳＦ５５０ｍｌまで叩解した原料を円網抄紙機用原料、同ＴＣＦ漂白マーセル化ジュートパルプをＣＳＦ０ｍｌまで叩解した原料を長網抄紙機用原料として、長網円網コンビネーションマシンで抄紙して得た、厚さ９０．７μｍ、密度０．６９９ｇ／ｃｍ3の長網円網二重紙を使用したことにより、引張強さは６７．６Ｎ／１５ｍｍであり、素子巻取り時のハンドリングも良好であった。１００ｋＨｚにおけるＥＳＲは０．４１Ωと、低い値を示した。
【００９３】
また、初期膨潤率が５．８％と低い値を示しており、含浸時間は２５分と短時間で電解液を含浸している。これは、各実施例同様、初期膨潤率が低いセパレータを使用することで、パッキング作用が発現せず、電解液含浸が阻害されなかったものと考えられる。
【００９４】
実施例７は、実施例５で採用したαセルロース含有率が９８．５％であるＴＣＦ漂白針葉樹マーセル化クラフトパルプを５０重量％と、実施例６で採用したαセルロース含有率が９８．０％であるＴＣＦ漂白マーセル化ジュートパルプ５０重量％の混合原料をＣＳＦ５５０ｍｌまで叩解した原料を円網抄紙機用原料、同構成の原料をＣＳＦ０ｍｌまで叩解した原料を長網抄紙機用原料とした。
【００９５】
これらの原料を使用して、長網円網コンビネーションマシンで抄紙して得た、厚さ９１．０μｍ、密度０．６９４ｇ／ｃｍ3の長網円網二重紙を使用したことにより、引張強さは６９．６Ｎ／１５ｍｍであり、素子巻取り時のハンドリングも良好であった。１００ｋＨｚにおけるＥＳＲは０．３８Ωと、低い値を示した。
【００９６】
また、初期膨潤率が７．１％と低い値を示しており、含浸時間は２０分と短時間で電解液を含浸している。実施例５及び実施例６と比較して、含浸時間がより短時間となっているのは、繊維径が異なる、二種類のαセルロース含有率が９４％以上である原料を使用しているため、低密度層の表面が粗くなり、より電解液を含浸しやすくなったためだと考えられる。
【００９７】
従来例１は、αセルロース含有率が８５．２％である未漂白針葉樹クラフトパルプをＣＳＦ５５０ｍｌまで叩解した原料を円網抄紙機用原料、同未漂白針葉樹クラフトパルプをＣＳＦ０ｍｌまで叩解した原料を長網抄紙機用原料として、長網円網コンビネーションマシンで抄紙して得た、厚さ９０．３μｍ、密度０．６９２ｇ／ｃｍ3の長網円網二重紙を使用したものである。
【００９８】
従来例１に用いた未漂白針葉樹クラフトパルプは、αセルロース含有率が８５．２％と低いため、電解液を含浸させた際に膨潤しやすくなっており、初期膨潤率が３２．５％と高く、含浸時間が３４０分と各実施例と比較すると長くなっている。また、１００ｋＨｚにおけるＥＳＲは０．７９Ωと、実施例５及び実施例６と比較して高い値を示した。
【００９９】
従って、原料に使用するパルプのαセルロース含有率は９４％以上であれば問題ないが、従来例１のようにαセルロース含有率が８５．２％では本発明の目的を達成できないことがわかる。
【０１００】
実施例８は、αセルロース含有率が９６．８％であるマニラ麻溶解パルプ８０重量％と、αセルロース含有率が９４．５％であるマニラ麻パルプ２０重量％の混合原料をＣＳＦ４５０ｍｌまで叩解した原料を円網抄紙機用原料、同構成の原料をＣＳＦ０ｍｌまで叩解した原料を長網抄紙機用原料として、長網円網コンビネーションマシンで抄紙して得た、厚さ４０．３μｍ、密度０．５１１ｇ／ｃｍ3の長網円網二重紙を使用したことにより、引張強さは４２．１Ｎ／１５ｍｍであり、素子巻取り時のハンドリングも良好であった。１００ｋＨｚにおけるＥＳＲは、０．３３Ωと低い数値を示した。
【０１０１】
また、初期膨潤率が８．９％と低い値を示しており、含浸時間は４０分と短時間で電解液を含浸している。これは、各実施例同様、初期膨潤率が低いセパレータを使用することで、パッキング作用が発現せず、電解液含浸が阻害されなかったものと考えられる。
【０１０２】
実施例９は、αセルロース含有率が９７．２％であるマーセル化マニラ麻パルプ８０重量％と、αセルロース含有率が９４．５％であるマニラ麻パルプ２０重量％の混合原料をＣＳＦ４５０ｍｌまで叩解した原料を円網抄紙機用原料、同構成の原料をＣＳＦ０ｍｌまで叩解した原料を長網抄紙機用原料として、長網円網コンビネーションマシンで抄紙して得た、厚さ４１．０μｍ、密度０．５０７ｇ／ｃｍ3の長網円網二重紙を使用したことにより、引張強さは３８．２Ｎ／１５ｍｍであり、素子巻取り時のハンドリングも良好であった。１００ｋＨｚにおけるＥＳＲは、０．３０Ωと低い数値を示した。
【０１０３】
また、初期膨潤率が７．８％と低い値を示しており、含浸時間は３５分と短時間で電解液を含浸している。これは、各実施例同様、初期膨潤率が低いセパレータを使用することで、パッキング作用が発現せず、電解液含浸が阻害されなかったものと考えられる。
【０１０４】
参考例１は、αセルロース含有率が９４．５％であるマニラ麻パルプをＣＳＦ４５０ｍｌまで叩解した原料を円網抄紙機用原料、同マニラ麻パルプをＣＳＦ０ｍｌまで叩解した原料を長網抄紙機用原料として、長網円網コンビネーションマシンで抄紙し、セパレータにエンボス加工で凹状溝を形成させて得た、厚さ４０．２μｍ、密度０．４９１ｇ／ｃｍ3の長網円網二重紙を使用した、特許文献３の手法を用いたものである。
【０１０５】
参考例１に用いたセパレータは、本実施の形態例と相違してエンボス加工で凹状溝を形成させており、凹状溝の形成時に繊維劣化してしまうため、引張強さが１２．７Ｎ／１５ｍｍと、実施例８及び実施例９と比較すると悪化している。また、含浸速度は７０分であり短時間で含浸出来ているが、強度低下のためエージングショート不良率は１．９％と、実施例８及び実施例９と比較すると悪い。
【０１０６】
参考例２は、αセルロース含有率が９４．５％であるマニラ麻パルプをＣＳＦ４５０ｍｌまで叩解した原料を円網抄紙機用原料、同マニラ麻パルプをＣＳＦ０ｍｌまで叩解した原料を長網抄紙機用原料として、長網円網コンビネーションマシンで抄紙し、セパレータにエンボス加工で凹凸状溝を形成させて得た、厚さ３９．７μｍ、密度０．５０４ｇ／ｃｍ3の長網円網二重紙を使用した、特許文献４の手法を用いたものである。
【０１０７】
参考例２に用いたセパレータは、参考例１と同様にエンボス加工で凹凸状溝を形成させており、凹凸状溝の形成時に繊維劣化してしまうため、引張強さが１３．７Ｎ／１５ｍｍと、実施例８及び実施例９と比較すると悪化している。また、含浸速度は６５分であり短時間で含浸出来ているが、強度低下のためエージングショート不良率は１．７％と、実施例８及び実施例９と比較すると悪い。
【０１０８】
以上説明したように、本実施の形態例の電解コンデンサ用セパレータの構成とすることにより、以下の作用効果を得られる。
上述の本発明の電解コンデンサ用セパレータは、αセルロース含有率が９４％以上であるパルプが３５重量％以上配合しているため、コンデンサの製造工程においてコンデンサ素子に電解液を含浸させた際に、初期膨潤率が低いためセパレータが急激に膨潤せず、パッキング作用が発現しないため、電解液含浸性を改善することが可能となる。
【０１０９】
そして、本発明の電解コンデンサ用セパレータは、電解液含浸性が改善されているため、含浸性改善のためにセパレータの密度を低くする必要がなく、ショート不良率は悪化しない。
【０１１０】
木材クラフトパルプ、マニラ麻パルプ、エスパルトパルプなどの天然セルロース繊維を叩解した場合においては、密度が高くなり、ＥＳＲが悪化することが知られている。しかしながら、本発明に係る実施の形態例の電解コンデンサに使用しているαセルロース含有率が９４％以上であるパルプは、ヘミセルロースなどの非結晶部分が少ないため、発生したフィブリルが堅く、セパレータとした際に該フィブリルがフィルム状になり難い。
このため、セパレータの抵抗が低くなり、コンデンサのインピーダンス特性、特にＥＳＲを改善することが可能になる。
【０１１１】
ヘミセルロースなどの非結晶部分は、水和しやすいことが知られている。詳細は不明であるが、本実施の形態例の電解コンデンサに使用しているαセルロース含有率が９４％以上であるパルプは、水和しやすいヘミセルロースなどの非結晶部分が少ないため、初期膨潤率を低く抑える効果が期待できる。
【０１１２】
従って、アルミ電解コンデンサ製造工程において電解液含浸に要する時間を低減させ、生産性を向上させると共に、ショート不良率を悪化させず、かつ、コンデンサのインピーダンス特性、特にＥＳＲを改善することを可能にする電解コンデンサ用セパレータ、並びに、このセパレータを備えたアルミ電解コンデンサを実現することができる。
【産業上の利用可能性】
【０１１３】
本発明の電解コンデンサ用セパレータは、製造工程において電解液の含浸時間を大幅に短縮し、生産性を改善させると共に、ショート不良率を悪化させず、かつ、コンデンサのインピーダンス特性、特にＥＳＲを改善する効果を有する。
従って、本発明は、産業上の利用可能性を有している。